(57)【特許請求の範囲】
【請求項１】
酢酸ビニルに由来する構成単位の含有量が１４質量％以上であり、メルトフローレート（ＭＦＲ、ＪＩＳ Ｋ７２１０−１９９９、１９０℃、２１６０ｇ荷重）が１１ｇ／１０分以上３００ｇ／１０分以下のエチレン・酢酸ビニル共重合体（Ａ）と、ＭＦＲ（ＪＩＳ Ｋ７２１０−１９９９、１９０℃、２１６０ｇ荷重）が５ｇ／１０分以下のポリオレフィン（Ｂ）と、を含有し、
前記エチレン・酢酸ビニル共重合体（Ａ）及び前記ポリオレフィン（Ｂ）の含有割合［（Ａ）：（Ｂ）］が、質量比で３０：７０以上７０：３０以下であり、酢酸ビニルに由来する構成単位の平均含有量が８質量％以上１２質量％未満であり、且つ、ＭＦＲ（ＪＩＳ Ｋ７２１０−１９９９、１９０℃、２１６０ｇ荷重）が１ｇ／１０分以上１０ｇ／１０分以下である混合物層を有する農業用フィルム。
【請求項２】
前記混合物層が最外層である請求項１に記載の農業用フィルム。
【発明の詳細な説明】
【技術分野】
【０００１】
本発明は、農業用フィルムに関する。
【背景技術】
【０００２】
一般に、農業用フィルムとしては、光線透過率の大きいものが望まれるが、作物の種類によっては直達光の割合をできるだけ少なくし、散乱光の割合を増加させることが望まれている。例えば、葉たばこやレタスのような軟弱野菜の育苗ハウスにおいては、葉の日焼け防止のために、直達光の少ない農業用フィルムの使用が不可欠である。また、葉たばこの乾燥ハウスにおいては、急乾燥の防止、あるいはむれ葉、くされ葉の生出防止のために、直達光の少ない農業用フィルムの使用が不可欠である。そのため、農業用フィルムとして、梨地タイプ（satin like）のフィルムが用いられてきた。【０００３】
梨地タイプの農業用フィルムとしては、例えば、酢酸ビニル含有量２４〜３４重量％、ＭＩ４〜４０のエチレン−酢酸ビニル共重合体（Ａ）及びＭＩ０．０４〜２．０のポリエチレン（Ｂ）の混合物からなり、酢酸ビニル含有量が１２〜２２重量％とされ、かつ成分（Ａ）／成分（Ｂ）のＭＩ比が１０〜１００とされ、フィルム状に成形された、絹布状感触を有するプラスチックフィルムが開示されている（例えば、特公昭６３−６７８１２号公報参照）。【０００４】
また、例えば、最外層の少なくとも一層が、酢酸ビニル含有量が２０〜３５重量％、メルトフローレート（ＭＦＲ）が４〜５０ｇ／１０分のエチレン・酢酸ビニル共重合体（Ａ）及びＭＦＲが０．０４〜２．０ｇ／１０分の低密度ポリエチレン（Ｂ）の混合物からなり、且つ（Ａ）と（Ｂ）の混合割合（（Ａ）／（Ｂ））が３５〜９０／６５〜１０（重量比）、該混合物の平均酢酸ビニル含有量が１２〜２２重量％、及びそのＭＦＲ比（（Ａ）のＭＦＲ／（Ｂ）のＭＦＲ）が１０〜１００である混合物層である農業用フィルムが開示されている（例えば、特開平０６−１４３５０９号公報参照）。【０００５】
さらに、例えば、外層、中間層および内層の少なくとも３層からなる梨地状農業用ポリオレフィン系多層フィルムにおいて、該内層が、メルトフローレート１．２〜１０ｇ／１０分のエチレン−酢酸ビニル共重合体からなるポリオレフィン（Ａ）７５〜９５質量部と、該ポリオレフィン（Ａ）よりメルトフローレートが０．２ｇ／１０分以上小さい、高圧法低密度ポリエチレンおよび線状低密度ポリエチレンから選ばれる少なくとも一種からなるポリオレフィン（Ｂ）５〜２５質量部と、からなり、前記内層の表面に、熱可塑性樹脂からなるバインダーと無機質コロイドゾルとからなる防曇性塗膜を有することを特徴とする梨地状農業用ポリオレフィン系多層フィルムが開示されている（例えば、特開２０１１−１０９９９１号公報参照）。
【発明の概要】
【発明が解決しようとする課題】
【０００６】
特公昭６３−６７８１２号公報、特開平０６−１４３５０９号公報、及び特開２０１１−１０９９９１号公報に示されるように、種々の機能性を持つ、表面が梨地状の農業用フィルム（プラスチックフィルム）を得るため、様々な試みがされている。
従来より、梨地状の風合いを持つ農業用フィルムを作製する観点から、酢酸ビニルに由来する構成単位の含有量がある程度高い樹脂が望まれている。
しかしながら、酢酸ビニルに由来する構成単位の含有量が高くなると、農業用フィルムの粘着性が上がる傾向にあり、次のことが生じやすくなる。つまり、製造過程でロール等に付着し易くなること、農業用フィルム同士がくっつくブロッキングが発生し易くなること、及びインフレーションフィルムの口開き性が悪くなること、等である。【０００７】
本発明は、上記に鑑みて成されたものである。即ち、
本発明は、梨地状（satin like appearance）が維持され、且つ、粘着性が抑制された農業用フィルムを提供する。【０００８】
なお、梨地状とは、梨の実の表皮のように不定形で微細な斑点状の凹凸を複数有し、ザラザラとした質感を有する表面状態を表す。
【課題を解決するための手段】
【０００９】
＜１＞  酢酸ビニルに由来する構成単位の含有量が１４質量％以上であり、メルトフローレート（ＭＦＲ）が１１ｇ／１０分以上３００ｇ／１０分以下のエチレン・酢酸ビニル共重合体（Ａ）と、ＭＦＲが５ｇ／１０分以下のポリオレフィン（Ｂ）と、を含有し、前記エチレン・酢酸ビニル共重合体（Ａ）及び前記ポリオレフィン（Ｂ）の含有割合［（Ａ）：（Ｂ）］が、質量比で３０：７０以上７０：３０以下であり、酢酸ビニルに由来する構成単位の平均含有量が６質量％以上１２質量％未満であり、且つ、ＭＦＲが１ｇ／１０分以上１０ｇ／１０分以下である混合物層を有する農業用フィルムである。
上記ＭＦＲは、いずれも、ＪＩＳ Ｋ７２１０−１９９９に準拠し、１９０℃、２１６０ｇ荷重で測定したものである。【００１０】
＜２＞  前記混合物層が最外層である＜１＞に記載の農業用フィルムである。
【発明の効果】
【００１１】
本発明によれば、梨地状（satin like appearance）が維持され、且つ、粘着性が抑制された農業用フィルムが提供される。
【発明を実施するための形態】
【００１２】
[農業用フィルム]
本発明の農業用フィルムは、酢酸ビニルに由来する構成単位の含有量が１４質量％以上であり、メルトフローレート（ＭＦＲ、ＪＩＳ Ｋ７２１０−１９９９、１９０℃、２１６０ｇ荷重）が１１ｇ／１０分以上３００ｇ／１０分以下のエチレン・酢酸ビニル共重合体（Ａ）と、ＭＦＲ（ＪＩＳ Ｋ７２１０−１９９９、１９０℃、２１６０ｇ荷重）が５ｇ／１０分以下のポリオレフィン（Ｂ）と、を含有し、前記（Ａ）及び前記（Ｂ）の含有割合［（Ａ）：（Ｂ）］が、質量比で３０：７０以上７０：３０以下であり、酢酸ビニルに由来する構成単位の平均含有量が６質量％以上１２質量％未満であり、且つ、ＭＦＲ（ＪＩＳ Ｋ７２１０−１９９９、１９０℃、２１６０ｇ荷重）が１ｇ／１０分以上１０ｇ／１０分以下である混合物層を有する。
【００１３】
本発明の農業用フィルムは、エチレン・酢酸ビニル共重合体（Ａ）及びポリオレフィン（Ｂ）として、上記のようにＭＦＲの差が大きいものを組み合わせて含有する。また、エチレン・酢酸ビニル共重合体（Ａ）として、酢酸ビニルの構成単位が多く含まれるものを用いる。本発明においては、このようなエチレン・酢酸ビニル共重合体（Ａ）及びポリオレフィン（Ｂ）を適用することにより、本発明における農業用フィルムは、ヘイズが向上し、梨地状の表面が実現されたものとなる。
【００１４】
加えて、本発明の農業用フィルムは、エチレン・酢酸ビニル共重合体（Ａ）及びポリオレフィン（Ｂ）を、上述した特定の含有割合で含ませ、農業用フィルム全体における酢酸ビニルに由来する構成単位の平均含有量を少なくし、農業用フィルムのＭＦＲを上記範囲内とする。そのようにすることで、本発明における農業用フィルムは、梨地状が維持され、且つ、粘着性が抑制されることとなる。
【００１５】
なお、本発明において粘着性とは、製造過程にある農業用フィルムの粘着性と、得られた農業用フィルムの粘着性と、の両方を示す。
製造過程にある農業用フィルムの粘着性が抑制されると、製造に用いるロール等の加工部材に対する農業用フィルムの巻付きや口開き性の悪化が抑制され、加工の容易性が向上すると考えられる。
また、得られた農業用フィルムの粘着性が向上した場合、農業用フィルムの保管中でのブロッキングの発生が抑制できると考えられる。
【００１６】
以下、本発明における農業用フィルムに含まれる各成分について、詳細に説明する。
なお、特に記載しない限り、メルトフローレート（ＭＦＲ）は、ＪＩＳ Ｋ７２１０−１９９９に準拠して、１９０℃、２１６０ｇ荷重で測定された値〔ｇ／１０分〕である。
【００１７】
〔混合物層〕
本発明における農業用フィルムは、エチレン・酢酸ビニル共重合体（Ａ）と、ポリオレフィン（Ｂ）と、を含有する混合物層を有する。
混合物層は、必要に応じて、その他の重合体や、添加剤を含んでもよい。
【００１８】
＜エチレン・酢酸ビニル共重合体（Ａ）＞
エチレン・酢酸ビニル共重合体（Ａ）は、酢酸ビニルに由来する構成単位の含有量が１４質量％以上であり、ＭＦＲが１１ｇ／１０分以上３００ｇ／１０分以下である。
エチレン・酢酸ビニル共重合体は、エチレンに由来する構成単位と、酢酸ビニルに由来する構成単位とを少なくとも含み、ランダム共重合体であっても、ブロック共重合体であっても、交互共重合体であってもよい。
【００１９】
エチレン・酢酸ビニル共重合体（Ａ）は、酢酸ビニルに由来する構成単位の含有量が１４質量％以上であることで、ポリオレフィン（Ｂ）との酢酸ビニルに由来する構成単位の含有量の差が大きくなるため、梨地状の農業用フィルムを実現することができる。
また、エチレン・酢酸ビニル共重合体（Ａ）の酢酸ビニルに由来する構成単位の含有量は、１６質量％以上であることが好ましく、１８質量％以上がより好ましい。
但し、エチレン・酢酸ビニル共重合体（Ａ）の酢酸ビニルに由来する構成単位の含有量は、混合物層の酢酸ビニルに由来する構成単位の平均含有量を低くする観点から、２５質量％以下であることが好ましく、２２質量％以下がより好ましい。
【００２０】
エチレン・酢酸ビニル共重合体（Ａ）のＭＦＲは、上記範囲内であることで、梨地状の農業用フィルムを実現することができる。
また、エチレン・酢酸ビニル共重合体（Ａ）のＭＦＲは、１２ｇ／１０分以上２００ｇ／１０分以下であることが好ましく、１４ｇ／１０分以上１６０ｇ／１０分以下であることがより好ましい。
【００２１】
エチレン・酢酸ビニル共重合体は、１種単独で又は共重合比等の異なる２種以上を組み合わせて用いることができる。
また、エチレン・酢酸ビニル共重合体は、酢酸ビニル及びエチレン以外の他のモノマー単位を更に含んでもよい。本発明においては、酢酸ビニル及びエチレン以外の他のモノマー単位を含まず、酢酸ビニルに由来する構成単位と、エチレン由来の構成単位と、によってエチレン・酢酸ビニル共重合体が構成されていることが好ましい。
【００２２】
＜ポリオレフィン（Ｂ）＞
ポリオレフィン（Ｂ）は、ＭＦＲが５ｇ／１０分以下のポリオレフィンである。
【００２３】
ポリオレフィン（Ｂ）のＭＦＲは、５ｇ／１０分以下であることで、梨地状の農業用フィルムを実現することができる。ポリオレフィン（Ｂ）のＭＦＲは、好ましくは０ｇ/１０分を超える範囲である。更には、ポリオレフィン（Ｂ）のＭＦＲは、３ｇ／１０分以下であることが好ましく、０．０１ｇ/１０分以上１．５ｇ／１０分以下であることがより好ましい。
【００２４】
ポリオレフィン（Ｂ）として具体的には、例えば、炭素数２以上１０以下のα−オレフィン（例えば、エチレン、プロピレン、１−ブテン、１−ペンテン、１−ヘキセン、４−メチル−１−ペンテン、３−メチル−１−ブテン、１−オクテンなど）の単独重合体または共重合体などが挙げられる。より具体的なポリオレフィンの例としては、ポリエチレン、ポリプロピレン、ポリブテン−１、ポリ−４−メチル−１−ペンテンが挙げられる。
これらの中でも、ポリエチレン、ポリプロピレンが好ましく、ポリエチレンが特に好ましい。
なお、ポリオレフィンは、１種のみ用いてもよいし、２種以上を用いてもよい。
【００２５】
好ましいポリエチレンは、高圧法低密度ポリエチレン（High Pressure Low Density Polyethylene、ＨＰ−ＬＤＰＥ）、及び線状低密度ポリエチレン（Linear Low density Polyethylene、ＬＬＤＰＥ）であり、高圧法低密度ポリエチレンが特に好ましい。
また、ポリエチレンは、エチレンとα−オレフィンとの共重合によるエチレン・α−オレフィン共重合体であってもよい。エチレン・α−オレフィン共重合体は、ランダム共重合体が好適である。
【００２６】
エチレン・酢酸ビニル共重合体（Ａ）及びポリオレフィン（Ｂ）の含有割合［（Ａ）：（Ｂ）］は、質量比で３０：７０以上７０：３０以下である。上記の有割合がこの範囲にあることで、農業用フィルムは、優れた梨地状を発現できる。
中でも、エチレン・酢酸ビニル共重合体（Ａ）及びポリオレフィン（Ｂ）の含有割合［（Ａ）：（Ｂ）］は、３５：６５以上６５：３５以下であることが好ましく、４０：６０以上６５：３５以下であることがより好ましい。
【００２７】
更には、上記同様の理由から、エチレン・酢酸ビニル共重合体（Ａ）及びポリオレフィン（Ｂ）は、エチレン・酢酸ビニル共重合体及び低密度ポリエチレンであり、上記の含有割合［（Ａ）：（Ｂ）］は、４０：６０以上６５：３５以下［質量比］であることが特に好ましい。また、エチレン・酢酸ビニル共重合体は、ＭＦＲが１００未満のエチレン・酢酸ビニル共重合体とＭＦＲが１００以上のエチレン・酢酸ビニル共重合体との２種（好ましくは両者のＭＦＲの比が５以上）を含む態様が好適である。
【００２８】
＜その他の重合体＞
その他の重合体としては、例えば、エチレン・（メタ）アクリル酸共重合体、アイオノマー等が挙げられる。その他の重合体の含有量は、農業用フィルム全体に対して、３０質量％以下が好ましい。
【００２９】
＜その他の添加剤＞
その他の添加剤としては、例えば、保温剤、酸化防止剤、紫外線吸収剤、耐光安定剤、防曇剤、防霧剤等が適宜配合される。保温剤としては、混合物層の屈折率と近似した屈折率を有する公知のものが使用できる。保温剤は、特に保温性が良く、光線透過性に悪影響を及ぼさないハイドロタルサイトの使用が最も好ましい。
その他の添加剤の含有量は、農業用フィルム全体に対して、３０質量％以下が好ましい。
【００３０】
＜混合物層の特性＞
本発明の農業用フィルムが有する混合物層は、酢酸ビニルに由来する構成単位の平均含有量が６質量％以上１２質量％未満であり、且つ、ＭＦＲが１ｇ／１０分以上１０ｇ／１０分以下である。
【００３１】
混合物層の酢酸ビニルに由来する構成単位の平均含有量が、１２質量％以上であると、農業用フィルムは、粘着性を抑制することができなくなる。また、混合物層の酢酸ビニルに由来する構成単位の平均含有量が、６質量％未満であると、農業用フィルムは、梨地性を維持することができなくなる。
混合物層の酢酸ビニルに由来する構成単位の平均含有量は、農業用フィルムの粘着性を抑制する観点から、小さいことが好ましく、８質量％以上１１質量％以下がより好ましい。
【００３２】
なお、「酢酸ビニルに由来する構成単位の平均含有量」は、具体的には、まず、エチレン・酢酸ビニル共重合体（Ａ）中の酢酸ビニルに由来する構成単位の含有量を、ＪＩＳ  Ｋ７１９２ １９９９に準拠した方法により求めた後、エチレン・酢酸ビニル共重合体（Ａ）とポリオレフィン（Ｂ）との合計１００質量％中の酢酸ビニル含有量を、下記式１を用いて計算することにより求める。この計算値を、混合物層における、酢酸ビニルに由来する構成単位の平均含有量とする。
（式１）
酢酸ビニルに由来する構成単位の平均含有量＝
エチレン・酢酸ビニル共重合体（Ａ）中の酢酸ビニルに由来する構成単位の含有量（質量％）×エチレン・酢酸ビニル共重合体（Ａ）の含有量（質量％、但しエチレン・酢酸ビニル共重合体（Ａ）＋ポリオレフィン（Ｂ）を１００とする）÷１００
【００３３】
混合物層のＭＦＲは、上記範囲内であることにより、フィルム加工性に優れる。
混合物層のＭＦＲは、フィルム加工性の観点から、２ｇ／１０分以上７ｇ／１０分以下が好ましく、２ｇ／１０分以上５ｇ／１０分以下がより好ましい。
【００３４】
混合物層の厚みは、３μｍ以上５００μｍ以下が好ましく、１０μｍ以上２００μｍ以下がより好ましい。
【００３５】
〔混合物層以外の層〕
本発明における農業用フィルムは、農業用フィルムにあった機械的強度、耐久性、保温性等の必要特性を得る観点から、上記混合物層以外の層を有していてもよい。
混合物層以外の層として、具体的には、例えば、オレフィン樹脂層、ＥＶＯＨ（エチレン・ビニルアルコール共重合樹脂）等のバリア性樹脂を用いたバリア性樹脂層、等が挙げられる。
【００３６】
混合物層は、植物への過剰な直達光を抑制する観点から、最外層であることが好ましい。
【００３７】
〔農業用フィルムの製造方法〕
本発明における農業用フィルムの製造方法としては、例えば、上述した成分を含む混合物を調製後、公知の方法でフィルム状に成形する方法が挙げられる。
以下、混合物層を単独で有する農業用フィルムの製造方法について、説明する。但し、本発明における農業用フィルムの製造方法は、以下の方法に限定されない。
【００３８】
例えば、上記各成分をドライブレンド又はメルトブレンドすることによって、上記混合物を調製する。ドライブレンドの場合、成形機中で各成分が溶融可塑化される段階で混合される。また、メルトブレンドの場合、単軸又は二軸押出機などの各種押出機、バンバリーミキサーなどの各種ミキサー、ロール、ニーダーなどの配合機や混合機を用いて溶融混合すればよい。メルトブレンドの場合の混合順序には、特に制限はない。
その後、例えば、インフレーション法、キャスト法などの公知の方法によって、フィルム状に成形する。
【実施例】
【００３９】
以下、本発明を実施例により更に具体的に説明するが、本発明はその主旨を越えない限り、以下の実施例に限定されるものではない。【００４０】
農業用フィルムの作製に用いる成分の詳細は以下の通りである。【００４１】
＜１．エチレン・酢酸ビニル共重合体（ＥＶＡ）＞
（ＥＶＡ−１）：
酢酸ビニルの構成単位の含有量（ＶＡ含量）：１９質量％
ＭＦＲ（ＪＩＳ  Ｋ７２１０−１９９９、１９０℃、荷重２１６０ｇ）１５ｇ／１０分
（ＥＶＡ−２）：
酢酸ビニルの構成単位の含有量（ＶＡ含量）：１９質量％
ＭＦＲ（ＪＩＳ  Ｋ７２１０−１９９９、１９０℃、荷重２１６０ｇ）１５０ｇ／１０分
（ＥＶＡ−３）：
酢酸ビニルの構成単位の含有量（ＶＡ含量）：２８質量％
ＭＦＲ（ＪＩＳ  Ｋ７２１０−１９９９、１９０℃、荷重２１６０ｇ）１５ｇ／１０分
（ＥＶＡ−４）：
酢酸ビニルの構成単位の含有量（ＶＡ含量）：１０質量％
ＭＦＲ（ＪＩＳ  Ｋ７２１０−１９９９、１９０℃、荷重２１６０ｇ）９ｇ／１０分【００４２】
＜２．ポリオレフィン（ＰＯ）＞
（ＰＯ−１）：
種類：低密度ポリエチレン
ＭＦＲ（ＪＩＳ  Ｋ７２１０−１９９９、１９０℃、荷重２１６０ｇ）１．１ｇ／１０分
（ＰＯ−２）：
種類：低密度ポリエチレン
ＭＦＲ（ＪＩＳ  Ｋ７２１０−１９９９、１９０℃、荷重２１６０ｇ）０．１５ｇ／１０分
（ＰＯ−３）：
種類：低密度ポリエチレン
ＭＦＲ（ＪＩＳ  Ｋ７２１０−１９９９、１９０℃、荷重２１６０ｇ）０．３ｇ／１０分【００４３】
[実施例１]
（農業用フィルム１の作製）
下記の成分を用意した。
<成分>
・ＥＶＡ−１：３０質量部
・ＥＶＡ−２：１３質量部
・ＰＯ−１：３８質量部
・ＰＯ−２：１９質量部【００４４】
−混合物の調製−
上記成分を、単軸押出機（押出機スクリュー径：６５ｍｍ）を用い、ダイス温度１６０℃、溶融ゾーン温度１６０℃の条件下で、メルトブレンドした。
メルトブレンド後の混合物について、酢酸ビニルの構成単位の含有量（酢酸ビニルに由来する構成単位の平均含有量（単位：質量％）；表１ではＶＡ含量と表記する）及びＭＦＲを、既述の方法で測定した。結果は表１に示す。【００４５】
−成形−
メルトブレンドした上記混合物を、単層インフレーション成形機（口径１００ｍｍ、押出機スクリュー径３０ｍｍ）を用い、ダイス温度１６０℃、溶融ゾーン温度１６０℃、ＬＳ(ライン速度)４．０ｍ/ｍｉｎ、ＢＵＲ(ブローアップ比)１．６の条件下でチューブ状に成形することで混合物層を形成し、折径２５０ｍｍ、厚さ５０μｍの農業用フィルム１を得た。【００４６】
（評価）
以下の項目について、農業用フィルム１の評価を行った。結果は表２に示す。【００４７】
−口開き性評価−
成形されたチューブ状の農業用フィルム１を試料台に置き、２３℃、５０％ＲＨの雰囲気下で１日保管し、これを評価用サンプル（２枚が重なって層になっている状態）とした。そして、この評価用サンプルを、片手の親指と人差し指との間に挟んで何度か軽く捻り、口が開くまでに捻った回数を求めて下記の評価基準にしたがって評価した。
<評価基準>
Ａ：１回捻るだけで口が開く
Ｂ：２〜３回捻るだけで口が開く
Ｃ：捻る回数が５回未満では口が開かない【００４８】
−外観評価−
得られた農業用フィルム１について、目視で外観を下記の評価基準にしたがって評価した。
<評価基準>
Ａ  ：農業用フィルムは、非常に優れた梨地状を有している。
Ａ−Ｂ：農業用フィルムは、優れた梨地状を有している。
Ｂ  ：農業用フィルムに梨地状が発現している。
Ｃ  ：農業用フィルムに梨地状が発現していない。【００４９】
−全光線透過率−
得られた農業用フィルム１について、ヘイズメーター（スガ試験機（株）製）にてＪＩＳ−Ｋ７１３６に準じて全光線透過率を測定し、農業用フィルム１の光線透過率を評価する指標とした。
全光線透過率の測定は、農業用フィルム１の片面（「面１」と称する）に光を入射した場合と、反対側の面（「面２」と称する）に光を入射した場合と、の両方を測定した。
全光線透過率は、９０％以上であれば実用上の問題がない。【００５０】
−ヘイズ−
得られた農業用フィルム１について、ヘイズメーター（スガ試験機（株）製）にてＪＩＳ−Ｋ７１３６に準じてヘイズを測定し、農業用フィルム１の梨地状の程度を評価する指標とした。
ヘイズの測定は、農業用フィルム１の片面（「面１」と称する）に光を入射した場合と、反対側の面（「面２」と称する）に光を入射した場合と、の両方を測定した。
ヘイズは、７０％以上であれば実用上の問題がない。【００５１】
−グロス−
得られた農業用フィルム１について、ＪＩＳ  Ｋ７１０５に準拠してグロスを測定し、農業用フィルム１の梨地状の程度を評価する指標とした。
グロスの測定は、農業用フィルム１の片面（「面１」と称する）に光を入射した場合と、反対側の面（「面２」と称する）に光を入射した場合と、の両方を測定した。【００５２】
[実施例２、３、比較例１、２]
実施例１において、農業用フィルムの組成を表１に従って変更したこと以外は、実施例１と同様にして、農業用フィルムを作製した。得られた農業用フィルムについて、実施例１と同様の評価を行った。結果は表２に示す。【００５３】
【表１】
0006471094.tif 000002
【００５４】
【表２】
0006471094.tif 000003
【００５５】
表１〜表２からわかるように、本実施例の農業用フィルムは、梨地状が維持され、且つ、口開き性に優れるため、粘着性が抑制されていることが明らかである。一方、比較例の農業用フィルムは、梨地状ではあるものの、粘着性が抑制されていないことが明らかである。
なお、本実施例における農業用フィルムは、本比較例における農業用フィルムに比較して、製造後のみならず、製造過程においても粘着性が抑制されていると予測できる。【００５６】
日本出願２０１３−１７２５０３の開示はその全体が参照により本明細書に取り込まれる。
本明細書に記載された全ての文献、特許出願、および技術規格は、個々の文献、特許出願、および技術規格が参照により取り込まれることが具体的かつ個々に記された場合と同程度に、本明細書中に参照により取り込まれる。